ВЫСОКОПРОЧНЫЕ АЛЮМИНИЕВЫЕ ЛИТЕЙНЫЕ СПЛАВЫ, УСТОЙЧИВЫЕ К ОБРАЗОВАНИЮ ГОРЯЧИХ ТРЕЩИН

L
2
1. Алюминиевый литейный сплав с характеристиками устойчивости к растрескиванию, включающий, в вес.%, от около 4,0 до около 6,9 Zn, от около 2,0 до около 3,5 Mg, от около 0,6 до около 1,2 Cu, от около 0,38 до около 0,57 Sc, от около 0,18 до около 0,28 Zr, и остальное количество Al и примеси, по существу с исключением Fe, Mn и Si, причем указанный сплав характеризуется дисперсией 1-частиц, модифицированным fcc-зерном, и выделившимися кристаллами η'-фазы.
2. Сплав по п.1, в котором средний диаметр зерен fcc-зерен составляет от около 40 до 60 мкм.
3. Сплав по п.1, в котором выделившиеся кристаллы η'-фазы имеют средний радиус менее чем около 5 нм.
4. Сплав по п.1, содержащий менее чем около 0,0075 вес.% Fe, менее чем около 0,2 вес.% Mn, и менее чем около 0,03 вес.% Si.
5. Сплав по п.1, содержащий следующие компоненты в вес.%: около 5,8-6,8 Zn, 2,9-3,5 Mg, 1,0-1,2 Cu, 0,52 Sc и 0,20 Zr.
6. Сплав по п.1, содержащий следующие компоненты в вес.%: около 4,8-5,8 Zn, 2,7-3,3 Mg, 1,0-1,2 Cu, 0,55 Sc и 0,25 Zr.
7. Сплав по п.1, содержащий следующие компоненты в вес.%: около 4,0-5,0 Zn, 2,0-2,6 Mg, 0,52-0,72 Cu, 0,42 Sc и 0,25 Zr.
8. Алюминиевый литейный сплав с характеристиками устойчивости к растрескиванию, включающий, в вес.%, от около 4,0 до около 6,9 Zn, от около 2,0 до около 3,5 Mg, от около 0,6 до около 1,2 Cu, от около 0,38 до около 0,57 Sc, от около 0,18 до около 0,28 Zr, и остальное количество Al и примеси, по существу с исключением Fe, Mn и Si, причем указанный сплав характеризуется температурным интервалом затвердевания менее чем около 150°С, температурой солидуса выше около 490°С, и долей эвтектической фазы выше около 5% на поздних стадиях затвердевания.
L
2
9. Алюминиевый литейный сплав с характеристиками устойчивости к растрескиванию, включающий, в вес.%, от около 4,0 до около 6,9 Zn, от около 2,0 до около 3,5 Mg, от около 0,6 до около 1,2 Cu, от около 0,38 до около 0,57 Sc, от около 0,18 до около 0,28 Zr, и остальное количество Al и примеси, по существу с исключением Fe, Mn и Si, причем указанный сплав отличается температурным интервалом затвердевания менее чем около 150°С, температурой солидуса выше около 490°С, и долей эвтектической фазы выше около 5% на поздних стадиях затвердевания, и дисперсией 1-частиц, модифицированным fcc-зерном, и выделившимися кристаллами η'-фазы.
L
2
10. Алюминиевый литейный сплав с характеристиками устойчивости к растрескиванию, включающий, в вес.%, от около 4,0 до около 6,9 Zn, от около 2,0 до около 3,5 Mg, от около 0,6 до около 1,2 Cu, от около 0,38 до около 0,57 Sc, от около 0,18 до около 0,28 Zr, и остальное количество Al и примеси, по существу с исключением Fe, Mn и Si, причем указанный сплав характеризуется температурным интервалом затвердевания менее чем около 150°С, температурой солидуса выше около 490°С, и долей эвтектической фазы выше около 5% на поздних стадиях затвердевания, дисперсией 1-частиц, модифицированным fcc-зерном с диаметром зерен от около 40 до около 60 мкм, и выделившимися кристаллами η'-фазы, а также пределом текучести в условиях окружающей среды от около 410 МПа до около 540 МПа.